(57)【要約】【課題】良好な耐摩耗性を有し、かつ繰り返し使用時の画像スジの抑制を両立できる電子写真感光体を提供する。【解決手段】支持体と、感光層と、を有する電子写真感光体において、該電子写真感光体の表面層が、連鎖重合性官能基を有する正孔輸送性化合物の重合体と、特定のアルキル基を有するエステル化合物を含有する。【選択図】なし【特許請求の範囲】
【請求項１】
支持体と、感光層と、を有する電子写真感光体において、該電子写真感光体の表面層が、連鎖重合性官能基を有する正孔輸送性化合物の重合体と、下記式（１）で示される化合物を含有することを特徴とする電子写真感光体。
【化１】
2020085972.tif 000017
（式（１）中、Ｒ１１またはＲ１２のいずれか一方は炭素数７以上の直鎖のアルキル基を示し、もう一方は炭素数１以上４以下の直鎖のアルキル基を示す。）
【請求項２】
前記式（１）中のＲ１１またはＲ１２のいずれか一方が炭素数７以上１８以下の直鎖のアルキル基であり、もう一方が炭素数１以上４以下の直鎖のアルキル基であることを特徴とする請求項１に記載の電子写真感光体。
【請求項３】
前記式（１）中のＲ１１またはＲ１２のいずれか一方がウンデシル基であり、もう一方がｎ−プロピル基であることを特徴とする請求項１または２に記載の電子写真感光体。
【請求項４】
前記式（１）中のＲ１１が炭素数７以上の直鎖のアルキル基であり、Ｒ１２が炭素数１以上４以下の直鎖のアルキル基であることを特徴とする請求項１から３のいずれか１項に記載の電子写真感光体。
【請求項５】
前記表面層が、連鎖重合性官能基を有する正孔輸送性化合物と、下記式（２）で示される化合物との共重合体を含有することを特徴とする請求項１から４のいずれか１項に記載の電子写真感光体。
【化２】
2020085972.tif 000018
（式（２）中、Ｒ２１は炭素数７以上の直鎖のアルキルを示す。）
【請求項６】
前記式（２）中のＲ２１が炭素数９以上１３以下の直鎖のアルキル基であることを特徴とする請求項５に記載の電子写真感光体。
【請求項７】
前記表面層が、シロキサン変性（メタ）アクリル化合物を含有することを特徴とする請求項１から６のいずれか１項に記載の電子写真感光体。
【請求項８】
前記正孔輸送性化合物が、下記式（３）で示される化合物であることを特徴とする請求項１から７のいずれか１項に記載の電子写真感光体。
【化３】
2020085972.tif 000019
（式（３）中、Ａは正孔輸送性基を示し、Ｐ１はアクリロイルオキシ基またはメタクリロイルオキシ基であり、ａは、２から４の整数を示す。また、Ｐ１は同一であっても異なっていてもよい。該ＡのＰ１との結合部位を水素原子に置き換えた水素付加物が、下記式（４）、または下記式（５）を示す。）
【化４】
2020085972.tif 000020
（式（４）中、Ｒ４、Ｒ５およびＲ６は置換基として炭素数１から６のアルキル基を有してもよいフェニル基を示す。また、Ｒ４、Ｒ５およびＲ６はそれぞれ同一であっても異なっていてもよい。）
【化５】
2020085972.tif 000021
（式（５）中、Ｒ７、Ｒ８、Ｒ９およびＲ１０は置換基として炭素数１から６のアルキル基を有してもよいフェニル基を示す。また、Ｒ７、Ｒ８、Ｒ９およびＲ１０はそれぞれ同一であっても異なっていてもよい。）
【請求項９】
支持体と、感光層と、を有する電子写真感光体の製造方法であって、該製造方法が、連鎖重合性官能基を有する正孔輸送性化合物と、下記式（１）で示される化合物とを含む組成物を含有する表面層用塗布液を調製する工程と、該表面層用塗布液の塗膜を形成する工程、および該塗膜を硬化させることによって表面層を形成する工程と、を有することを特徴とする電子写真感光体の製造方法。
【化６】
2020085972.tif 000022
（式（１）中、Ｒ１１またはＲ１２のいずれか一方は炭素数７以上の直鎖のアルキル基を示し、もう一方は炭素数１以上４以下の直鎖のアルキル基を示す。）
【請求項１０】
請求項１から８のいずれか１項に記載の電子写真感光体と、帯電手段、現像手段、およびクリーニング手段からなる群より選択される少なくとも１つの手段と、を一体に支持し、電子写真装置本体に着脱自在であるプロセスカートリッジ。
【請求項１１】
請求項１から８のいずれか１項に記載の電子写真感光体と、帯電手段、露光手段、現像手段および転写手段からなる群より選択される少なくとも１つの手段と、を有する電子写真画像形成装置。
【発明の詳細な説明】
【技術分野】
【０００１】
本発明は電子写真感光体、および該電子写真感光体の製造方法、並びに該電子写真感光体を有するプロセスカートリッジおよび電子写真画像形成装置に関する。
【背景技術】
【０００２】
電子写真画像形成装置（以下、「電子写真装置」ともいう。）に搭載される電子写真感光体としては、有機光導電性物質（電荷発生物質）を含有する有機電子写真感光体（以下、「電子写真感光体」という。）が用いられ、これまで幅広い検討がなされてきた。
例えば、繰り返し使用時の膜厚減少に伴う画質の低下は電子写真感光体における課題の１つであり、さまざまな検討が行われてきた。特許文献１には、感光層中に添加剤を含有させた電子写真感光体が記載されており、繰り返し使用に伴い感光層の膜厚が減少した際にも画質の高い安定性を発現している。
【０００３】
また、近年では、印刷速度の高速化に伴い、電子写真感光体の長寿命化が求められており、繰り返し使用時の膜厚減少の抑制を目的とした試みが多くなされている。特許文献２には、連鎖重合性官能基を有する正孔輸送性化合物の硬化物を表面層に含有する電子写真感光体が記載されており、優れた機械的耐久性（耐摩耗性）を発現している。硬化物が３次元架橋構造を有することで、表面層の耐摩耗性が向上していると考えられる。
【先行技術文献】
【特許文献】
【０００４】
【特許文献１】特開２００２−２６８２５０号公報
【特許文献２】特開２０００−６６４２５号公報
【発明の概要】
【発明が解決しようとする課題】
【０００５】
本発明者らが鋭意検討した結果、特許文献１に記載の電子写真感光体では、繰り返し使用時の膜厚減少が大きく、電子写真感光体の寿命が十分ではなかった。また、特許文献２に記載の電子写真感光体では、耐摩耗性が向上する一方で、繰り返し使用時に電子写真感光体表面の潤滑性が不足することで発生するスジ状の画像不良（画像スジ）が顕著であった。したがって、本発明の目的は、良好な耐摩耗性を有し、かつ繰り返し使用時の画像スジの抑制を両立できる電子写真感光体、ならびに、該電子写真感光体の製造方法を提供することにある。さらには、該電子写真感光体を有するプロセスカートリッジおよび電子写真装置を提供することにある。
【課題を解決するための手段】
【０００６】
上記の目的は以下の本発明によって達成される。即ち、本発明に係る電子写真感光体は、支持体と、感光層と、を有する電子写真感光体において、該電子写真感光体の表面層が、連鎖重合性官能基を有する正孔輸送性化合物の重合体と、下記式（１）で示される化合物を含有することを特徴とする。
【化１】
2020085972.tif 000002
（式（１）中、Ｒ１１またはＲ１２のいずれか一方は炭素数７以上の直鎖のアルキル基を示し、もう一方は炭素数１以上４以下の直鎖のアルキル基を示す。）
【０００７】
また、本発明に係る電子写真感光体の製造方法は、連鎖重合性官能基を有する正孔輸送性化合物と、下記式（１）で示される化合物とを含む組成物を含有する表面層用塗布液を調製する工程と、該表面層用塗布液の塗膜を形成する工程、および該塗膜を硬化させることによって表面層を形成する工程と、を有することを特徴とする。
【化２】
2020085972.tif 000003
（式（１）中、Ｒ１１またはＲ１２のいずれか一方は炭素数７以上の直鎖のアルキル基を示し、もう一方は炭素数１以上４以下の直鎖のアルキル基を示す。）
【０００８】
また、本発明に係るプロセスカートリッジは、上記電子写真感光体と、帯電手段、現像手段およびクリーニング手段からなる群より選択される少なくとも１つの手段と、を一体に支持し、電子写真画像形成装置本体に着脱自在であることを特徴とする。
【０００９】
また、本発明に係る電子写真画像形成装置は、上記電子写真感光体と、帯電手段、露光手段、現像手段および転写手段からなる群より選択される少なくとも１つの手段と、を有することを特徴とする。
【発明の効果】
【００１０】
本発明によれば、良好な耐摩耗性を有し、かつ繰り返し使用時の画像スジの抑制を両立できる電子写真感光体、ならびに、該電子写真感光体の製造方法を提供することができる。また、本発明によれば、該電子写真感光体を有するプロセスカートリッジおよび電子写真装置を提供することができる。
【図面の簡単な説明】
【００１１】
【図１】本発明の電子写真感光体を有するプロセスカートリッジを備えた電子写真画像形成装置の概略構成の一例を示す図である。
【図２】本発明の電子写真感光体の層構成の一例を説明するための図である。
【図３】本発明の電子写真感光体の表面に凹形状部を形成するための圧接形状転写加工装置の例を示す図である。
【図４】本発明の実施例および比較例で用いた凹形状部を形成するためのモールドを示す上面図および断面図である。
【発明を実施するための形態】
【００１２】
以下、好適な実施の形態を挙げて、本発明を詳細に説明する。
本発明の一態様に係る電子写真感光体は、表面層が、連鎖重合性官能基を有する正孔輸送性化合物の重合体と、下記式（１）で示される化合物を含有することを特徴とする。
【化３】
2020085972.tif 000004
式（１）中、Ｒ１１またはＲ１２のいずれか一方は炭素数７以上の直鎖のアルキル基を示し、もう一方は炭素数１以上４以下の直鎖のアルキル基を示す。
【００１３】
本発明者らは、上記特徴を有することにより、本発明の効果が発現する理由を、以下のように推測している。
電子写真感光体の繰り返し使用時に発生する画像スジは、現像剤を構成する物質等が電子写真感光体の表面に融着することにより、クリーニング手段（クリーニングブレード等）の挙動が不安定になることによるものと推測される。特許文献２に記載の電子写真感光体では、上記理由により画像スジが発生するものと推測している。
【００１４】
本発明の電子写真感光体の表面層に含有される式（１）で示される化合物は、炭素数７以上の直鎖のアルキル基（以下、「長鎖アルキル基」ともいう。）を有している。この長鎖アルキル基の影響で、本発明の電子写真感光体は、表面の潤滑性が向上し、クリーニング手段の挙動が安定になり、画像スジの発生が抑えられると考えられる。
【００１５】
また、特許文献２に記載の電子写真感光体は、表面層に連鎖重合性官能基を有する正孔輸送性化合物の硬化物を含有している。この硬化物は３次元架橋構造を有しているため、表面層となる膜の膜密度が向上し、良好な耐摩耗性を発現していると考えられる。一方で、硬化の際には、硬化収縮に伴う膜中の歪みがおこっていると考えられる。膜中の歪みを抑制することで、表面層の膜密度が向上し、さらに耐摩耗性が向上すると考えられる。
【００１６】
式（１）で示される化合物は、炭素数１以上４以下の直鎖のアルキル基（以下、「短鎖アルキル基」ともいう。）も有している。長鎖アルキル基と短鎖アルキル基という長さの異なるアルキル基を両方有するため、表面層に含有される連鎖重合性官能基を有する正孔輸送性化合物との相溶性が良好である。そのため、式（１）で示される化合物は、硬化の際に、３次元架橋構造の空隙に入り込みやすく、膜中の歪みが抑制される。その結果、本発明の電子写真感光体は、表面層の膜密度が向上し、良好な耐摩耗性が発現されると考えられる。
【００１７】
以上のメカニズムのように、本発明の電子写真感光体は、表面層に含有される、連鎖重合性官能基を有する正孔輸送性化合物の重合体と、式（１）で示される化合物が相乗的な効果を奏することによって、良好な耐摩耗性を有し、かつ繰り返し使用時の画像スジの抑制を両立できるという効果が達成される。
【００１８】
式（１）中のＲ１１またはＲ１２のいずれか一方は炭素数７以上１８以下の直鎖のアルキル基であり、もう一方は炭素数１以上４以下の直鎖のアルキル基であることが好ましい。また、式（１）中のＲ１１またはＲ１２のいずれか一方はウンデシル基であり、もう一方はｎ−プロピル基であることがさらに好ましい。この場合には、連鎖重合性官能基を有する正孔輸送性化合物との相溶性がより良好になり、耐摩耗性が向上する。
【００１９】
さらに、式（１）中のＲ１１は炭素数７以上の直鎖のアルキル基であり、Ｒ１２は炭素数１以上４以下の直鎖のアルキル基であることが好ましい。
【００２０】
表１に、前記式（１）で示される化合物の具体例（例示化合物１−１〜１−２４）を挙げるが、本発明はこれらに限定されるわけではない。
【表１】
2020085972.tif 000005
【００２１】
表面層中には、連鎖重合性官能基を有する正孔輸送性化合物と、下記式（２）で示される化合物との共重合体を含有することが好ましい。
【化４】
2020085972.tif 000006
式（２）中、Ｒ２１は炭素数７以上の直鎖のアルキルを示す。
【００２２】
式（２）で示される化合物は、連鎖重合可能なビニルエステル基を有しており、連鎖重合性官能基を有する正孔輸送性化合物と共重合することができる。これにより、表面層中の３次元架橋構造がより緻密に形成されるため、表面層の膜密度が向上し、より良好な耐摩耗性が得られる。
【００２３】
式（２）中のＲ２１は炭素数９以上１３以下の直鎖のアルキル基であることが好ましい。この場合には、連鎖重合性官能基を有する正孔輸送性化合物との相溶性がより良好になり、耐摩耗性が向上する。
【００２４】
表２に、前記式（２）で示される化合物の具体例（例示化合物２−１〜２−６）を挙げるが、本発明はこれらに限定されるわけではない。
【表２】
2020085972.tif 000007
【００２５】
表面層中には、シロキサン変性（メタ）アクリル化合物を含有することが好ましい。これにより、電子写真感光体表面の潤滑性がさらに向上し、より良好な画像スジの抑制効果が得られる。シロキサン変性（メタ）アクリル化合物とは、（メタ）アクリル重合体に側鎖としてシロキサンが導入された化合物であり、例えば（メタ）アクリル系単量体と（メタ）アクリル基を有するシロキサンとを共重合させることにより得られる。購入可能なシロキサン変性（メタ）アクリル化合物としては、ビックケミー・ジャパン（株）製のＢＹＫ−３５５０、東亞合成（株）製のＵＳ−２７０などが挙げられる。シロキサン変性（メタ）アクリル化合物の含有量は、前記連鎖重合性官能基を有する正孔輸送性化合物と前記式（１）で示される化合物の合計質量に対して０．１質量％以上５質量％以下であることが好ましい。
【００２６】
なお、本明細書において「（メタ）アクリル化合物」は「アクリル化合物」および／または「メタクリル化合物」を意味する。また、「（メタ）アクリル重合体」は「アクリル化合物」の重合体、「メタクリル化合物」の重合体および「アクリル化合物」と「メタクリル化合物」の重合体を含むものとする。
【００２７】
連鎖重合性官能基を有する正孔輸送性化合物は、下記式（３）で示される化合物であることが好ましい。
【化５】
2020085972.tif 000008
式（３）中、Ａは正孔輸送性基を示し、Ｐ１はアクリロイルオキシ基またはメタクリロイルオキシ基であり、ａは、２から４の整数を示す。また、Ｐ１は同一であっても異なっていてもよい。該ＡのＰ１との結合部位を水素原子に置き換えた水素付加物は、下記式（４）で示される構造または下記式（５）で示される構造である。
【化６】
2020085972.tif 000009
式（４）中、Ｒ４、Ｒ５およびＲ６は置換基として炭素数１から６のアルキル基を有してもよいフェニル基を示す。また、Ｒ４、Ｒ５およびＲ６はそれぞれ同一であっても異なっていてもよい。
【化７】
2020085972.tif 000010
式（５）中、Ｒ７、Ｒ８、Ｒ９およびＲ１０は置換基として炭素数１から６のアルキル基を有してもよいフェニル基を示す。また、Ｒ７、Ｒ８、Ｒ９およびＲ１０はそれぞれ同一であっても異なっていてもよい。
【００２８】
また、本発明の電子写真感光体の表面層には、酸化防止剤、紫外線吸収剤、可塑剤、レベリング剤、滑り性付与剤、耐摩耗性向上剤、などの添加剤を含有してもよい。具体的には、ヒンダードフェノール化合物、ヒンダードアミン化合物、硫黄化合物、リン化合物、ベンゾフェノン化合物、シリコーンオイル、フッ素樹脂粒子、ポリスチレン樹脂粒子、ポリエチレン樹脂粒子、シリカ粒子、アルミナ粒子、窒化ホウ素粒子などが挙げられる。
表面層に添加剤を含有する場合、表面層の組成物中における添加剤の含有割合は５０質量％以下であることが好ましい。
【００２９】
表面層の平均膜厚は０．５μｍ以上１０μｍ以下であることが好ましい。さらには１μｍ以上７μｍ以下であることがより好ましい。
【００３０】
本発明の電子写真感光体の表面層は、連鎖重合性官能基を有する正孔輸送性化合物と、式（１）で示される化合物とを含有する表面層用塗布液を調製する工程、該表面層用塗布液の塗膜を該電子写真感光体の表面に形成する工程、および該塗膜を硬化させることによって表面層を形成する工程を経て形成することができる。
表面層用塗布液中の連鎖重合性官能基を有する正孔輸送性化合物、式（１）で示される化合物、および式（２）で示される化合物の配合量は、特に限定されないが、正孔輸送性化合物の質量をＷａ、式（１）で示される化合物の質量をＷｂ、式（２）で示される化合物の質量をＷｃとしたとき、０．０５≦Ｗｂ／（Ｗａ＋Ｗｂ＋Ｗｃ）≦０．２０、または、０．０５≦Ｗｃ／（Ｗａ＋Ｗｂ＋Ｗｃ）≦０．２０を満たすことが好ましい。さらに、０．１０≦（Ｗｂ＋Ｗｃ）／（Ｗａ＋Ｗｂ＋Ｗｃ）≦０．３０を満たすことが好ましい。
【００３１】
表面層用塗布液の調製に用いる溶剤としては、表面層の下に設けられる層を溶解しない溶剤を使用することが好ましい。より好ましくは、メタノール、エタノール、プロパノール、イソプロパノール、１−ブタノール、２−ブタノール、１−メトキシ−２−プロパノールなどのアルコール系溶剤である。
【００３２】
表面層用塗布液を塗布する方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率性および生産性の観点から、浸漬塗布を用いる方法が好ましい。
【００３３】
表面層用塗布液の塗膜を硬化させる方法としては、熱、紫外線、または電子線によって硬化させる方法が挙げられる。表面層の強度、電子写真感光体の耐久性を維持するためには、紫外線または電子線を用いて硬化させることが好ましい。
【００３４】
電子線を用いて重合させると、非常に緻密（高密度）な硬化物（３次元架橋構造）が得られ、より高い耐久性を有する表面層が得られるため、好ましい。電子線を照射する場合、加速器としては、例えば、スキャニング型、エレクトロカーテン型、ブロードビーム型、パルス型、ラミナー型などが挙げられる。
【００３５】
電子線を用いる場合、電子線の加速電圧は、重合効率を損なわずに電子線による材料特性の劣化を抑制できる観点から、１２０ｋＶ以下であることが好ましい。また、表面層用塗布液の塗膜の表面での電子線吸収線量は、１ｋＧｙ以上５０ｋＧｙ以下であることが好ましく、５ｋＧｙ以上１０ｋＧｙ以下であることがより好ましい。
【００３６】
また、電子線を用いて上記塗膜を硬化（重合）させる場合、酸素による重合阻害作用を抑制する目的で、不活性ガス雰囲気中で電子線を照射した後に、不活性ガス雰囲気中で加熱することが好ましい。不活性ガスとしては、例えば、窒素、アルゴン、ヘリウムが挙げられる。
【００３７】
また、紫外線または電子線の照射後に、電子写真感光体を１００℃以上１７０℃以下に加熱することが好ましい。こうすることで、さらに高い耐久性を有し、画像不良を抑制する表面層が得られる。
【００３８】
次に本発明の電子写真感光体の構成について説明する。また、該電子写真感光体の各構成を説明すると共に、その製造方法についても説明する。
【００３９】
［電子写真感光体］
本発明の一態様に係る電子写真感光体は、支持体と、感光層と、表面層（保護層）とをこの順に有することを特徴とする。
【００４０】
図２は、電子写真感光体の層構成の一例を示す図である。図２中、電子写真感光体は、支持体２１、下引き層２２、電荷発生層２３、電荷輸送層２４、および、保護層２５を有する。この場合、電荷発生層２３および電荷輸送層２４が感光層を構成し、保護層２５が表面層である。
【００４１】
電子写真感光体を製造する方法としては、後述する各層の塗布液を調製し、所望の層の順番に塗布して、乾燥させる方法が挙げられる。このときの塗布方法としては、上記の表面層用塗布液を塗布する方法で挙げた方法を用いることができ、効率性および生産性の観点から、浸漬塗布が好ましい。
【００４２】
以下、支持体および各層について説明する。
＜支持体＞
本発明の電子写真感光体は支持体２１を有し、支持体は導電性を有する導電性支持体であることが好ましい。また、支持体の形状としては、円筒状、ベルト状、シート状などが挙げられる。中でも、円筒状支持体であることが好ましい。また、支持体の表面に、陽極酸化などの電気化学的な処理や、ブラスト処理、切削処理などを施してもよい。
支持体２１の材質としては、金属、樹脂、ガラスなどが好ましい。
金属としては、アルミニウム、鉄、ニッケル、銅、金、ステンレスや、これらの合金などが挙げられる。中でも、アルミニウムを用いたアルミニウム製支持体であることが好ましい。
また、樹脂やガラスには、導電性材料を混合または被覆するなどの処理によって、導電性を付与してもよい。
【００４３】
＜導電層＞
本発明において、支持体２１の上に、導電層を設けてもよい。導電層を設けることで、支持体表面の傷や凹凸を隠蔽することや、支持体表面における光の反射を制御することができる。
導電層は、導電性粒子と、樹脂と、を含有することが好ましい。
【００４４】
導電性粒子の材質としては、金属酸化物、金属、カーボンブラックなどが挙げられる。
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
これらの中でも、導電性粒子として、金属酸化物を用いることが好ましく、特に、酸化チタン、酸化スズ、酸化亜鉛を用いることがより好ましい。
導電性粒子として金属酸化物を用いる場合、金属酸化物の表面をシランカップリング剤などで処理したり、金属酸化物にリンやアルミニウムなどの元素やその酸化物をドーピングしたりしてもよい。
また、導電性粒子は、芯材粒子と、その粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００４５】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
また、導電層は、シリコーンオイル、樹脂粒子、酸化チタンなどの隠蔽剤などをさらに含有してもよい。
【００４６】
導電層の平均膜厚は、１μｍ以上５０μｍ以下であることが好ましく、３μｍ以上４０μｍ以下であることが特に好ましい。
【００４７】
導電層は、上記各材料および溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００４８】
＜下引き層＞
本発明において、支持体２１または導電層の上に、下引き層２２を設けてもよい。下引き層２２を設けることで、層間の接着機能が高まり、電荷注入阻止機能を付与することができる。
【００４９】
下引き層２２は、樹脂を含有することが好ましい。また、重合性官能基を有するモノマーを含有する組成物を重合することで硬化膜として下引き層２２を形成してもよい。
【００５０】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００５１】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００５２】
また、下引き層２２は、電気特性を高める目的で、電子輸送物質、金属酸化物、金属、導電性高分子などをさらに含有してもよい。これらの中でも、電子輸送物質、金属酸化物を用いることが好ましい。
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上記重合性官能基を有するモノマーと共重合させることで、硬化膜として下引き層２２を形成してもよい。
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
また、下引き層２２は、添加剤をさらに含有してもよい。
【００５３】
下引き層２２の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００５４】
下引き層２２は、上記各材料および溶剤を含有する下引き層用塗布液を調製し、この塗膜を形成し、乾燥および／または硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【００５５】
＜感光層＞
電子写真感光体の感光層は、主に、（１）積層型感光層と、（２）単層型感光層とに分類される。（１）積層型感光層は、電荷発生物質を含有する電荷発生層２３と、電荷輸送物質を含有する電荷輸送層２４と、を有する。（２）単層型感光層は、電荷発生物質と電荷輸送物質を共に含有する感光層である。
【００５６】
（１）積層型感光層
積層型感光層は、電荷発生層２３と、電荷輸送層２４と、を有する。
【００５７】
（１−１）電荷発生層
電荷発生層２３は、電荷発生物質と、樹脂と、を含有することが好ましい。
【００５８】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
電荷発生層２３中の電荷発生物質の含有量は、電荷発生層２３の全質量に対して、４０質量％以上８５質量％以下であることが好ましく、６０質量％以上８０質量％以下であることがより好ましい。
【００５９】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
また、電荷発生層２３は、酸化防止剤、紫外線吸収剤などの添加剤をさらに含有してもよい。具体的には、ヒンダードフェノール化合物、ヒンダードアミン化合物、硫黄化合物、リン化合物、ベンゾフェノン化合物、などが挙げられる。
【００６０】
電荷発生層２３の平均膜厚は、０．１μｍ以上１μｍ以下であることが好ましく、０．１５μｍ以上０．４μｍ以下であることがより好ましい。
【００６１】
電荷発生層２３は、上記各材料および溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００６２】
（１−２）電荷輸送層
電荷輸送層２４は、電荷輸送物質と、樹脂と、を含有することが好ましい。
【００６３】
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
【００６４】
電荷輸送層２４中の電荷輸送物質の含有量は、電荷輸送層２４の全質量に対して、２５質量％以上７０質量％以下であることが好ましく、３０質量％以上５５質量％以下であることがより好ましい。
【００６５】
樹脂としては、ポリエステル樹脂、ポリカーボネート樹脂、アクリル樹脂、ポリスチレン樹脂などが挙げられる。これらの中でも、ポリカーボネート樹脂、ポリエステル樹脂が好ましい。ポリエステル樹脂としては、特にポリアリレート樹脂が好ましい。
【００６６】
電荷輸送物質と樹脂との含有量比（質量比）は、４：１０〜２０：１０が好ましく、５：１０〜１２：１０がより好ましい。
【００６７】
また、電荷輸送層２４は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００６８】
電荷輸送層２４の平均膜厚は、５μｍ以上５０μｍ以下であることが好ましく、８μｍ以上４０μｍ以下であることがより好ましく、１０μｍ以上３０μｍ以下であることが特に好ましい。
【００６９】
電荷輸送層２４は、上記各材料および溶剤を含有する電荷輸送層用塗布液を調製し、この塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【００７０】
（２）単層型感光層
単層型感光層は、電荷発生物質、電荷輸送物質、樹脂および溶剤を含有する感光層用塗布液を調製し、この塗膜を形成し、乾燥させることで形成することができる。電荷発生物質、電荷輸送物質、樹脂としては、上記「（１）積層型感光層」における材料の例示と同様である。
【００７１】
単層型感光層の平均膜厚は、５μｍ以上５０μｍ以下であることが好ましく、８μｍ以上４０μｍ以下であることがより好ましく、１０μｍ以上３０μｍ以下であることが特に好ましい。
【００７２】
＜保護層＞
保護層２５は、上記のように表面層用塗布液を調製する工程、表面層用塗布液の塗膜を感光層上に形成する工程、該塗膜を硬化させることによって形成することができる。
【００７３】
［電子写真感光体の表面形状の形成方法］
電子写真感光体に接触させるクリーニングブレードの挙動をより安定化させる目的で、電子写真感光体の表面層には、凹形状部または凸形状部を設けることがより好ましい。
【００７４】
上記凹形状部または凸形状部は、電子写真感光体の表面の全域に形成されていてもよいし、電子写真感光体の表面の一部分に形成されていてもよい。凹形状部または凸形状部が電子写真感光体の表面の一部分に形成されている場合は、少なくともクリーニングブレードとの接触領域の全域には凹形状部または凸形状部が形成されていることが好ましい。
【００７５】
例えば、凹形状部を形成する場合は、形成するべき凹形状部に対応した凸部を有するモールドを電子写真感光体の表面に圧接し、形状転写を行うことにより、凹形状部を形成することができる。
【００７６】
図３に、電子写真感光体の表面に凹形状部を形成するための圧接形状転写加工装置の例を示す。
図３に示す圧接形状転写加工装置によれば、被加工物である電子写真感光体５１を回転させながら、その表面（周面）に連続的にモールド５２を接触させ、加圧することにより、電子写真感光体５１の表面に凹形状部や平坦部を形成することができる。
【００７７】
加圧部材５３の材質としては、例えば、金属、金属酸化物、プラスチック、ガラスなどが挙げられる。これらの中でも、機械的強度、寸法精度、耐久性の観点から、ステンレス鋼（ＳＵＳ）が好ましい。加圧部材５３は、その上面にモールド５２が設置される。また、下面側に設置される支持部材（不図示）および加圧システム（不図示）により、支持部材５４に支持された電子写真感光体５１の表面に、モールド５２を所定の圧力で接触させることができる。また、支持部材５４を加圧部材５３に対して所定の圧力で押し付けてもよいし、支持部材５４および加圧部材５３を互いに押し付けてもよい。
【００７８】
図３に示す例は、加圧部材５３を電子写真感光体５１の軸方向と垂直な方向に移動させることにより、電子写真感光体５１が従動または駆動回転しながら、その表面を連続的に加工する例である。さらに、加圧部材５３を固定し、支持部材５４を電子写真感光体５１の軸方向と垂直な方向に移動させることにより、または、支持部材５４および加圧部材５３の両者を移動させることにより、電子写真感光体５１の表面を連続的に加工することもできる。
【００７９】
なお、形状転写を効率的に行う観点から、モールド５２や電子写真感光体５１を加熱することが好ましい。
【００８０】
モールド５２としては、例えば、微細な表面加工された金属や樹脂フィルム、シリコンウエハーなどの表面にレジストによりパターニングをしたもの、微粒子が分散された樹脂フィルムや、微細な表面形状を有する樹脂フィルムに金属コーティングを施したものなどが挙げられる。
【００８１】
また、電子写真感光体５１に押し付けられる圧力を均一にする観点から、モールド５２と加圧部材５３との間に弾性体を設置することが好ましい。
【００８２】
［プロセスカートリッジ、電子写真装置］
本発明のプロセスカートリッジは、本発明の電子写真感光体と、帯電手段、現像手段、およびクリーニング手段からなる群より選択される少なくとも１つの手段とを一体に支持し、電子写真装置本体に着脱自在であることを特徴とする。
【００８３】
また、本発明の電子写真装置は、本発明の電子写真感光体、帯電手段、露光手段、現像手段および転写手段からなる群より選択される少なくとも１つの手段を有することを特徴とする。
【００８４】
図１に、電子写真感光体を備えたプロセスカートリッジを有する電子写真画像形成装置の概略構成の一例を示す。
【００８５】
円筒状の電子写真感光体１は、軸２を中心に矢印方向に所定の周速度で回転駆動される。電子写真感光体１の表面は、帯電手段３により、正または負の所定電位に帯電される。なお、図においては、ローラ型帯電部材によるローラ帯電方式を示しているが、コロナ帯電方式、近接帯電方式、注入帯電方式などの帯電方式を採用してもよい。帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。トナー像が転写された転写材７は、定着手段８へ搬送され、トナー像の定着処理を受け、電子写真装置の外へプリントアウトされる。電子写真装置は、転写後の電子写真感光体１の表面に残ったトナーなどの付着物を除去するための、クリーニング手段９を有していてもよい。また、クリーニング手段９を別途設けず、上記付着物を現像手段５などで除去する、所謂、クリーナーレスシステムを用いてもよい。電子写真画像形成装置は、電子写真感光体１の表面を、前露光手段（不図示）からの前露光光１０により除電処理する除電機構を有していてもよい。また、本発明のプロセスカートリッジ１１を電子写真画像形成装置本体に着脱するために、レールなどの案内手段１２を設けてもよい。
【００８６】
本発明の電子写真感光体は、レーザービームプリンター、ＬＥＤプリンター、複写機、ファクシミリ、および、これらの複合機などに用いることができる。
【実施例】
【００８７】
以下、実施例および比較例を用いて本発明をさらに詳細に説明する。本発明は、その要旨を超えない限り、下記の実施例によって何ら限定されるものではない。なお、以下の実施例において、「部」とあるのは特に断りのない限り質量基準である。
【００８８】
（実施例１）
直径３０ｍｍ、長さ３５７．５ｍｍ、肉厚１ｍｍのアルミニウムシリンダーを支持体（導電性支持体）とした。
【００８９】
次に、酸化亜鉛粒子（比表面積：１９ｍ２／ｇ、粉体抵抗：４．７×１０６Ω・ｃｍ）１００部をトルエン５００部と撹拌混合し、これにシランカップリング剤０．８部を添加し、６時間攪拌した。その後、トルエンを減圧留去して、１３０℃で６時間加熱乾燥し、表面処理された酸化亜鉛粒子を得た。シランカップリング剤としては、Ｎ−２−（アミノエチル）−３−アミノプロピルメチルジメトキシシラン（商品名：ＫＢＭ６０２、信越化学工業（株）製）を用いた。
次に、ポリオール樹脂としてポリビニルブチラール樹脂（商品名：ＢＭ−１、積水化学工業（株）製、重量平均分子量：４００００）１５部およびブロック化イソシアネート（商品名：スミジュール３１７５、住化コベストロウレタン（株）（旧：住化バイエルウレタン（株））製）１５部をメチルエチルケトン７３．５部と１−ブタノール７３．５部の混合溶液に溶解させた。この溶液に上記表面処理された酸化亜鉛粒子８０．８部、および２，３，４−トリヒドロキシベンゾフェノン（東京化成工業（株）製）０．８部を加え、これを直径０．８ｍｍのガラスビーズを用いたサンドミル装置で２３±３℃雰囲気下で３時間分散した。分散後、シリコーンオイル（商品名：ＳＨ２８ＰＡ、東レ・ダウコーニング（株）製）０．０１部、および架橋ポリメタクリル酸メチル（ＰＭＭＡ）粒子（商品名：ＴＥＣＨＰＯＬＹＭＥＲ  ＳＳＸ−１０３、積水化成品工業（株）製、平均一次粒径３μｍ）を５．６部加えて攪拌し、下引き層用塗布液を調製した。
この下引き層用塗布液を上記アルミニウムシリンダー上に浸漬塗布して塗膜を形成し、得られた塗膜を４０分間１６０℃で乾燥させて、膜厚が１８μｍの下引き層を形成した。
【００９０】
次にＣｕＫα特性Ｘ線回折のブラッグ角２θ±０．２°の７．４°および２８．２°に強いピークを有する結晶形のヒドロキシガリウムフタロシアニン結晶を用意した。このヒドロキシガリウムフタロシアニン結晶２０部、下記式（Ａ）で示される化合物０．２部、ポリビニルブチラール樹脂（商品名：エスレックＢＸ−１、積水化学工業（株）製）１０部およびシクロヘキサノン６００部を、直径１ｍｍガラスビーズを用いたサンドミル装置で４時間分散した。その後、酢酸エチル７００部を加えて電荷発生層用塗布液を調製した。
この電荷発生層用塗布液を下引き層上に浸漬塗布して塗膜を形成し、得られた塗膜を温度８０℃のオーブンで１５分間加熱乾燥することにより、膜厚が０．１７μｍの電荷発生層を形成した。
【化８】
2020085972.tif 000011
【００９１】
次に、下記式（Ｂ）で示される化合物（電荷輸送物質）３０部、下記式（Ｃ）で示される化合物（電荷輸送物質）６０部、下記式（Ｄ）で示される化合物１０部、ポリカーボネート樹脂（商品名：ユーピロンＺ４００、三菱エンジニアリングプラスチックス（株）製、ビスフェノールＺ型）１００部、下記式（Ｅ）で示される構造単位を有するポリカーボネート（粘度平均分子量Ｍｖ：２００００）０．０２部を、混合キシレン６００部およびジメトキシメタン２００部の溶剤に溶解させることによって、電荷輸送層用塗布液を調製した。この電荷輸送層用塗布液を電荷発生層上に浸漬塗布して塗膜を形成し、得られた塗膜を３０分間１００℃で乾燥させることによって、膜厚１８μｍの電荷輸送層を形成した。
【化９】
2020085972.tif 000012
（式（Ｅ）中、０．９５および０．０５は２つの構造単位のモル比（共重合比）である。）
【００９２】
次に、下記式（Ｆ）で示される連鎖重合性官能基を有する正孔輸送性化合物５６部、式（１）で示される化合物として例示化合物（１−７）７部、式（２）で示される化合物として例示化合物（２−３）７部、シロキサン変性アクリル化合物（商品名：ＵＳ−２７０、東亞合成（株）製）０．５部、ポリテトラフルオロエチレン粒子（商品名：ルブロンＬ−２、ダイキン工業（株）製）３０部、フッ素原子含有樹脂（商品名：ＧＦ３００、東亜合成（株）製）１．５部、１−プロパノール１００部、１，１，２，２，３，３，４−ヘプタフルオロシクロペンタン（商品名：ゼオローラＨ、日本ゼオン（株）製）１００部を混合した後、超高速分散機でこの溶液を分散処理した。その後ポリフロンフィルター（商品名：ＰＦ−０６０、アドバンテック東洋（株）製）でこの溶液を濾過することによって、表面層用塗布液を調製した。
【化１０】
2020085972.tif 000013
この表面層用塗布液を電荷輸送層上に浸漬塗布して塗膜を形成した。得られた塗膜を５分間５０℃で乾燥させた。次に、窒素雰囲気下にて、加速電圧７０ｋＶ、ビーム電流５．０ｍＡの条件で支持体（被照射体）を２００ｒｐｍの速度で回転させながら、１．５秒間電子線を塗膜に照射した後、塗膜の温度が２５℃から１３０℃になるまで１５秒かけて昇温させ、塗膜を硬化させた。なお、このときの電子線の吸収線量を測定したところ、１５ｋＧｙであり、電子線照射から、その後の加熱処理までの酸素濃度は１６ｐｐｍ以下であった。次に、大気中において、塗膜の温度が２５℃になるまで自然冷却した後、１５分間１００℃で加熱処理を行い、膜厚５μｍの表面層（保護層）を形成した。
このようにして、保護層を有する凹部形成前の電子写真感光体を作製した。
【００９３】
次に、圧接形状転写加工装置に型部材（モールド）を設置し、作製した凹部形成前の電子写真感光体に対して表面加工を行った。
具体的には、概ね図３に示す構成の圧接形状転写加工装置に、図４に示すモールドを設置し、作製した凹形状部形成前の電子写真感光体に対して表面加工を行った。図４は、実施例および比較例で用いたモールドを示す図であり、図４（ａ）はモールドの概略を示す上面図、図４（ｂ）はモールドの凸部の電子写真感光体の軸方向の概略断面図（図４（ａ）のＳ−Ｓ’断面の断面図）、図４（ｃ）はモールドの凸部の電子写真感光体の周方向の断面図（図４（ａ）のＴ−Ｔ’断面の断面図）である。図４に示されるモールドは、最大幅Ｘ（モールド上の凸部を上から見たときの電子写真感光体の軸方向の最大幅）が５０μｍ、最大長さＹ（モールド上の凸部を上から見たときの電子写真感光体の周方向の最大長さ）が７５μｍ、面積率５６％、高さＨが４μｍの凸形状である。なお、面積率とは、モールドを上から見たときに表面全体に占める凸部の面積の比率である。加工時には、電子写真感光体の表面の温度が１２０℃になるように電子写真感光体およびモールドの温度を制御し、７．０ＭＰａの圧力で電子写真感光体と加圧部材をモールドに押し付けながら、電子写真感光体を周方向に回転させて、電子写真感光体の表面層（周面）の全面に凹形状部を形成した。このようにして、電子写真感光体１を製造した。
【００９４】
得られた電子写真感光体の表面を、レーザー顕微鏡（商品名：Ｘ−１００、（株）キーエンス製）で５０倍レンズにより拡大観察し、電子写真感光体の表面に設けられた凹形状部の観察を行った。観察時には、電子写真感光体の長手方向に傾きが無いように、また、周方向については、電子写真感光体の円弧の頂点にピントが合うように、調整を行った。拡大観察を行った画像を画像連結アプリケーションによって連結して一辺５００μｍの正方形領域を得た。そして、得られた結果については、付属の画像解析ソフトにより、画像処理高さデータを選択し、フィルタタイプメディアンでフィルタ処理を行った。
【００９５】
上記観察の結果、凹形状部の深さは２μｍ、開口部の軸方向の幅は５０μｍ、開口部の周方向の長さは７５μｍ、面積は１４００００μｍ２であった。なお、面積とは、電子写真感光体の表面を上から見たときの凹形状部の面積であり、凹形状部の開口部の面積を意味する。
【００９６】
（実施例２）
表面層用塗布液に含まれる式（１）で示される化合物を、例示化合物（１−７）から例示化合物（１−１９）に変更すること以外は、実施例１と同様にして実施例２の電子写真感光体を製造した。
【００９７】
（実施例３）
表面層用塗布液に含まれる式（１）で示される化合物を、例示化合物（１−７）から例示化合物（１−１１）に変更すること以外は、実施例１と同様にして実施例３の電子写真感光体を製造した。
【００９８】
（実施例４）
表面層用塗布液に含まれる式（１）で示される化合物を、例示化合物（１−７）から例示化合物（１−２３）に変更すること以外は、実施例１と同様にして実施例４の電子写真感光体を製造した。
【００９９】
（実施例５）
表面層用塗布液に含まれる式（１）で示される化合物を、例示化合物（１−７）から例示化合物（１−３）に変更すること以外は、実施例１と同様にして実施例５の電子写真感光体を製造した。
【０１００】
（実施例６）
表面層用塗布液に含まれる式（１）で示される化合物を、例示化合物（１−７）から例示化合物（１−１５）に変更すること以外は、実施例１と同様にして実施例６の電子写真感光体を製造した。
【０１０１】
（実施例７）
表面層用塗布液に含まれる式（２）で示される化合物を、例示化合物（２−３）から例示化合物（２−４）に変更すること以外は、実施例１と同様にして実施例７の電子写真感光体を製造した。
【０１０２】
（実施例８）
表面層用塗布液に含まれる式（２）で示される化合物を、例示化合物（２−３）から例示化合物（２−２）に変更すること以外は、実施例１と同様にして実施例８の電子写真感光体を製造した。
【０１０３】
（実施例９）
表面層用塗布液に含まれる式（２）で示される化合物を、例示化合物（２−３）から例示化合物（２−５）に変更すること以外は、実施例１と同様にして実施例９の電子写真感光体を製造した。
【０１０４】
（実施例１０）
表面層用塗布液に含まれる式（２）で示される化合物を、例示化合物（２−３）から例示化合物（２−６）に変更すること以外は、実施例１と同様にして実施例１０の電子写真感光体を製造した。
【０１０５】
（実施例１１）
表面層用塗布液に含まれる式（２）で示される化合物を、例示化合物（２−３）から例示化合物（２−１）に変更すること以外は、実施例１と同様にして実施例１１の電子写真感光体を製造した。
【０１０６】
（実施例１２）
表面層用塗布液中にシロキサン変性アクリル化合物を用いないこと以外は、実施例１と同様にして実施例１２の電子写真感光体を製造した。
【０１０７】
（実施例１３）
表面層用塗布液中に、式（２）で示される化合物を用いないこと以外は、実施例１と同様にして実施例１３の電子写真感光体を製造した。
【０１０８】
（実施例１４）
表面層用塗布液中に、式（２）で示される化合物とシロキサン変性アクリル化合物を用いないこと以外は、実施例１と同様にして実施例１４の電子写真感光体を製造した。
【０１０９】
（実施例１５）
表面層用塗布液に含まれる式（１）で示される化合物を、例示化合物（１−７）から例示化合物（１−１１）に変更すること以外は、実施例１４と同様にして実施例１５の電子写真感光体を製造した。
【０１１０】
（実施例１６）
表面層用塗布液に含まれる式（１）で示される化合物を、例示化合物（１−７）から例示化合物（１−２３）に変更すること以外は、実施例１４と同様にして実施例１６の電子写真感光体を製造した。
【０１１１】
（実施例１７）
表面層用塗布液に含まれる式（１）で示される化合物を、例示化合物（１−７）から例示化合物（１−３）に変更すること以外は、実施例１４と同様にして実施例１７の電子写真感光体を製造した。
【０１１２】
（実施例１８）
表面層用塗布液に含まれる式（１）で示される化合物を、例示化合物（１−７）から例示化合物（１−１５）に変更すること以外は、実施例１４と同様にして実施例１８の電子写真感光体を製造した。
【０１１３】
（実施例１９）
表面層用塗布液に含まれる連鎖重合性官能基を有する正孔輸送性化合物を、式（Ｆ）で示される化合物から下記式（Ｇ）で示される化合物に変更すること以外は、実施例１４と同様にして実施例１９の電子写真感光体を製造した。
【化１１】
2020085972.tif 000014
【０１１４】
（比較例１）
表面層用塗布液中に、式（１）で示される化合物を用いないこと以外は、実施例１９と同様にして比較例１の電子写真感光体を製造した。
【０１１５】
（比較例２）
表面層用塗布液に含まれる式（１）で示される化合物を、例示化合物（１−７）から下記式（Ｃ−１）で示される化合物に変更すること以外は、実施例１９と同様にして比較例２の電子写真感光体を製造した。
【０１１６】
（比較例３）
表面層用塗布液に含まれる式（１）で示される化合物を、例示化合物（１−７）から下記式（Ｃ−２）で示される化合物に変更すること以外は、実施例１９と同様にして比較例３の電子写真感光体を製造した。
【０１１７】
（比較例４）
表面層用塗布液に含まれる式（１）で示される化合物を、例示化合物（１−７）から下記式（Ｃ−３）で示される化合物に変更すること以外は、実施例１９と同様にして比較例４の電子写真感光体を製造した。
【化１２】
2020085972.tif 000015
【０１１８】
（比較例５）
電荷輸送層用塗布液中に、式（１）で示される化合物（例示化合物（１−７））１０部を混合することで、表面層用塗布液を調製した。この表面層用塗布液を実施例１と同様にして製造した電荷輸送層上に浸漬塗布して塗膜を形成し、得られた塗膜を３０分間１２０℃で乾燥させることによって、膜厚１８μｍの表面層（保護層）を形成した。得られた表面層の全面に実施例１と同様にして凹形状部を形成することで、比較例５の電子写真感光体を製造した。
【０１１９】
［評価］
各実施例および比較例で製造した電子写真感光体を、評価装置で電子写真装置（複写機）（商品名：ｉＲ−ＡＤＶ  Ｃ５２５５、キヤノン（株）製）の改造機のシアンステーションに装着し、３０℃８０％ＲＨの環境において、以下に示す条件で画像評価および電気特性評価を行った。
【０１２０】
〈画像スジ評価〉
まず帯電工程の総放電電流量を７０μＡに設定し、装置内のカセットヒーター（ドラムヒーター）をＯＦＦにした。その後、画像比率１％のテストチャートを用いて５０００枚連続の画像形成を行った。次にＡ４横サイズ紙にて、出力解像度６００ｄｐｉの１７階調の画像形成を行い、得られたＡ４全面の画像を以下のように評価した。本発明において、ランクＡからＣは画像スジの抑制効果が十分に得られており、ランクＤおよびＥは画像スジの抑制効果が十分に得られていないと判断した。
ランクＡ：画像全域にわたって縦スジが見られない。
ランクＢ：軽微な縦スジが１本のみ見られる。
ランクＣ：画像の一部分に軽微な縦スジが数本発生している。
ランクＤ：画像の一部分に明確な縦スジが発生している。
ランクＥ：画像の全面に明確な縦スジが発生している。
【０１２１】
〈耐摩耗性評価〉
同条件で画像比率１％のテストチャートを用いて１０万枚連続の画像形成を行い、電子写真感光体の摩耗量（μｍ）を確認した。本発明において、摩耗量が１．０μｍ未満は電子写真感光体の耐摩耗性に問題がないと判断した。
【０１２２】
実施例１〜１９の電子写真感光体および比較例１〜５の電子写真感光体の評価結果を表３に示す。
【表３】
2020085972.tif 000016
【０１２３】
評価の結果、実施例においては、画像スジの抑制効果が十分に得られており、耐摩耗性にも問題が無かった。
比較例１および２においては、画像スジの抑制効果が十分に得られなかった。比較例３においては、耐摩耗性に問題があった。比較例４においては、画像スジの抑制効果が十分に得られず、耐摩耗性にも問題があった。比較例５においては、１０万枚通紙途中で電子写真感光体表面に周キズが発生したため、耐摩耗性評価を中断し、耐摩耗性に問題があると判断した。
【符号の説明】
【０１２４】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
２１  支持体
２２  下引き層
２３  電荷発生層
２４  電荷輸送層
２５  保護層（表面層）
５１  電子写真感光体
５２  モールド
５３  加圧部材
５４  支持部材
Ｈ  モールド凸部の高さ
Ｘ  モールド凸部の最大幅
Ｙ  モールド凸部の最大長さ
【図１】
2020085972.tif 000023
【図２】
2020085972.tif 000024
【図３】
2020085972.tif 000025
【図４】
2020085972.tif 000026